(57)【特許請求の範囲】
【請求項１】
下記一般式（Ｉ）で表されるひまし油脂肪酸エステル化合物からなるポリマーセメント用ポリオール樹脂組成物。
【化１】
0004363742.tif 000012
（式中、ＸはＲ−、ＲＯ（Ｒ’Ｏ）ｎ−、ＲＣＯＯ−を表し、Ｒは炭素数１〜１８のアルキル基、炭素数６〜３０のアリール基を表し、Ｒ’は炭素数１〜８のアルキレン基を表し、ｎは０又は１を表し、Ｒ1 はひまし油脂肪酸由来の基を表す）
【請求項２】
下記一般式（II）で表されるエポキシ化合物にひまし油脂肪酸を反応させて得られる請求項１に記載のポリオール樹脂組成物。
【化２】
0004363742.tif 000013
（式中、Ｘ、Ｒ、Ｒ’及びｎは、上記一般式（１）と同様である）
【請求項３】
酸価が５．０ｍｇＫＯＨ／ｇ以下である請求項１又は２に記載のポリオール樹脂組成物。
【請求項４】
請求項１〜３に記載のポリオール樹脂組成物及び水を含有するＡ原料、ポリイソシアネート化合物からなるＢ原料、セメントを含有するＣ原料を配合してなるポリマーセメント硬化性組成物。
【発明の詳細な説明】
【０００１】
【発明の属する技術分野】
本発明は、ポリマーセメント用ポリオール樹脂組成物及び該ポリオール樹脂組成物を用いたポリマーセメント硬化性組成物に関し、詳しくは、硬化速度が適切で、硬度、耐薬品性等の物性に優れた硬化物を提供することができ、特に硬質の床仕上材に好適なポリマーセメント用ポリオール樹脂組成物及び該ポリオール樹脂組成物を用いたポリマーセメント硬化性組成物に関するものである。
【０００２】
【従来の技術及び発明が解決しようとする課題】
硬質の床仕上材としては、施工に費やす時間は硬化せずに、施工後は速やかに硬化して次の作業に移行できる強度を発現するもの、完全に硬化した後は、凹凸のない表面、強度、耐薬品性を有するものが求められており、一般にエポキシ樹脂及びウレタン樹脂が用いられている。エポキシ樹脂は高硬度で、かつ美しい塗面が得られるがフレキシビリティーに欠けること及び一般にアミンを使用するため皮膚に障害を与える恐れがあるため好ましくない。また、ウレタン樹脂はフレキシビリティーに富み、かつ低温時の硬化性も優れているが、十分な硬度が得られず、また発泡を生じやすい等の欠点を有している。
【０００３】
これらの問題を解決するために、例えば特開昭５７−９２０１５号公報には、ポリメチレンフェニルポリイソシアネートからなるＮＣＯ成分並びにビスフェノール類のオキシアルキレンエーテル及びひまし油等の水酸基当量２００〜２０００の高分子ポリオールからなる活性成分を必須成分としたポリウレタン系の硬質の床用仕上用組成物が提案されているが、硬化速度が遅くて十分な硬度が得られず、耐薬品性にも劣り、未だ満足できるものは得られていない。また、特開平１０−７７４０２号公報には、エステル構造を持つポリオール及びエステル構造を持たないポリオールの併用によるポリオール樹脂組成物が提案されているが、耐薬品性はある程度改良されたが、硬度が不十分であった。
【０００４】
上記問題を解決するために、特許第２８９８０４４号には、水硬化性セメント、ポリイソシアネート、ひまし油ロジン酸エステル又はひまし油からなるポリマーセメント硬化性組成物が提案されているが、該組成物は、硬化反応が速く、それを遅延調整するためにパイン油が必要であり、施工時又は施工後の臭気に問題があった。
【０００５】
従って、本発明の目的は、硬化速度が適切であり、かつ物性、耐薬品性に優れる硬質の床仕上に有用な硬化物を得ることができるポリオール樹脂組成物及び該ポリオール樹脂組成物を用いたポリマーセメント硬化性組成物を提供することにある。
【０００６】
【課題を解決するための手段】
本発明者等は、検討を重ねた結果、特定の構造を有するポリオール樹脂組成物を使用することにより上記課題を解決しうることを知見し、本発明に到達した。
【０００７】
本発明は、上記知見に基づいてなされたもので、下記一般式（Ｉ）で表されるひまし油脂肪酸エステル化合物からなるポリマーセメント用ポリオール樹脂組成物を提供するものである。
【化３】
0004363742.tif 000002
（式中、ＸはＲ−、ＲＯ（Ｒ’Ｏ）ｎ−、ＲＣＯＯ−を表し、Ｒは炭素数１〜１８のアルキル基、炭素数６〜３０のアリール基を表し、Ｒ’は炭素数１〜８のアルキレン基を表し、ｎは０又は１を表し、Ｒ1 はひまし油脂肪酸由来の基を表す）
【０００８】
また、本発明は、一般式（II）で表されるエポキシ化合物にひまし油脂肪酸を反応させて得られる上記ポリオール樹脂組成物を提供するものである。
【化４】
0004363742.tif 000003
（式中、Ｘ、Ｒ、Ｒ’及びｎは、上記一般式（１）と同様である）
【０００９】
さらに本発明は、上記ポリオール樹脂組成物及び水を含有するＡ原料、ポリイソシアネート化合物からなるＢ原料、セメントを含有するＣ原料を配合してなるポリマーセメント硬化性組成物を提供するものである。
【００１０】
【発明の実施の形態】
以下、本発明の実施形態について詳細に説明する。
【００１１】
本発明のポリオール樹脂組成物とは、ポリマーセメントに用いられるものであり、１２−ヒドロキシ−９−オクタデセン酸を主成分とする脂肪酸組成物であるひまし油脂肪酸から得られる上記一般式（Ｉ）で表されるエステル化合物からなることに特徴を有する。
【００１２】
上記一般式（Ｉ）において、置換基Ｘ中のＲで表される炭素数１〜１８のアルキル基としては、メチル、エチル、プロピル、イソプロピル、ブチル、第二ブチル、第三ブチル、イソブチル、アミル、イソアミル、第三アミル、ヘキシル、シクロヘキシル、ヘプチル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ペプタデシル、オクタデシル等が挙げられる。炭素数６〜３０のアリール基としては、フェニル、ナフチル、メチルフェニル、イソプロピルフェニル、ブチルフェニル、イソブチルフェニル、第三ブチルフェニル、ヘキシルフェニル、シクロヘキシルフェニル、オクチルフェニル、２−エチルヘキシルフェニル、ステアリルフェニル、ジメチルフェニル、ジエチルフェニル、ジ第三ブチルフェニル、ジ第三ペンチルフェニル、ジ第三オクチルフェニル、ビニルフェニル、プロペニルフェニル、オクテニルフェニル、ペンタデカンジエニルフェニル、ジクミルフェニル、ビフェニル、トリメチルフェニル（以上の置換フェニル基の置換位置は任意である）、ベンジル、フェネチル、２−フェニルプロパン−２−イル、ジフェニルメチル、トリフェニルメチル、スチリル、シンナミル等が挙げられる。Ｒ’で表される炭素数１〜８のアルキレン基としては、例えば、メチレン、エチレン、プロピレン、１−メチルエチレン、２−メチルエチレン、ブチレン、１−メチルプロピレン、２−メチルプロピレン、３−メチルプロピレン、１，２−ジメチルプロピレン、１，３−ジメチルプロピレン、ブチレン、１−メチルブチレン、２−メチルブチレン、３−メチルブチレン、４−メチルブチレン、２，４−ジメチルブチレン、１，３−ジメチルブチレン、ペンチレン、へキシレン、ヘプチレン、オクチレン等が挙げられる。
【００１３】
本発明のポリオール樹脂組成物において、その製造方法については、特に制限を受けることはなく、周知一般の方法を用いることができる。例えば、１，２−ジオール化合物とひまし油脂肪酸とのエステル化反応、１，２−ジオール化合物とひまし油とのエステル交換反応、エポキシ化合物とひまし油脂肪酸との反応により得ることができ、エポキシ化合物とひまし油脂肪酸との反応により得る方法が、副反応が少なくコストも小さく効率的であるので好ましい。
【００１４】
本発明に係る上記一般式（II）で表されるエポキシ化合物は、１２−ヒドロキシ−９−オクタデセン酸を主成分とするひまし油脂肪酸と反応して上記の一般式（Ｉ）に示すエステル化合物からなるポリオール樹脂組成物を与えるものである。
【００１５】
上記一般式（II）で表されるエポキシ化合物において、Ｘで表される置換基としては、上記例示と同様のものが挙げられる。
【００１６】
上記一般式（II）で表されるエポキシ化合物の更なる具体例としては、以下に例示する化合物Ｎｏ．１〜Ｎｏ．１７等が挙げられる。
【００１７】
【化５】
α−オレフィンオキサイド類
0004363742.tif 000004
【００１８】
【化６】
グリシジルエーテル類
0004363742.tif 000005
【００１９】
【化７】
グリシジルエステル類
0004363742.tif 000006
【００２０】
上記エポキシ化合物とひまし油脂肪酸とから本発明のポリオール樹脂組成物を製造する場合、その製造方法については、特に制限を受けることはなく、周知一般の方法を用いることができる。例えば、有機カルボン酸とエポキシ化合物とを三級アミン化合物、ホスホニウム塩等の触媒の存在下で６０℃〜２００℃で加熱することにより得られる。
【００２１】
本発明のポリオール樹脂組成物は、その酸価によって特に制限を受けることないが、床仕上材に用いる場合、酸価が５．０ｍｇＫＯＨ／ｇより大きいと硬化時に発泡が起こることがあるので５．０ｍｇＫＯＨ／ｇ以下が好ましく、２．０ｍｇＫＯＨ／ｇ以下がより好ましい。
【００２２】
本発明のポリマーセメント硬化性組成物とは、上記一般式（Ｉ）で表されるエステル化合物からなるポリオール樹脂組成物及び水を必須成分として含有するＡ原料、ポリイソシアネート化合物からなるＢ原料、セメントを必須成分として含有するＣ原料を配合してなる硬化性組成物を指す。
【００２３】
上記硬化性組成物は、Ａ原料に含有されるポリオール樹脂組成物及び水とＢ原料であるポリイソシアネートとの硬化反応及びＡ原料に含有される水とＣ原料に含有されるセメントとの硬化反応により硬化するもので、床仕上材として、最適な硬化速度、硬化状態を与えるものである。
【００２４】
本発明に係る上記Ａ原料は、必須成分である上記ポリオール樹脂組成物及び水以外に必要に応じて、他の成分を任意で含有してもよい。
【００２５】
Ａ原料に必要に応じて使用される成分としては、一般に用いられる乳化剤、硬化抑制剤や硬化促進剤等の硬化反応調整剤、艶等の外観やすべり防止等の表面状態の調整に用いられる樹脂類、発泡抑制剤、希釈剤等が挙げられ、これらは各々１種又は２種以上混合して用いることができる。乳化剤としては、例えば、アルキルフェノールアルコキシレート、アルコールアルコキシレート、ポリオキシエチレングリコールオレート、天然アルコールアルコキシレート、ロジンアルコキシレート、テルペンフェノールアルコキシレート等が挙げられ、反応調整剤としては、（ポリ）アミン類、（多価）アルコール類、（多価）フェノール類、（ポリ）ヒドラジド類、有機酸類、エチレンオキサイド、プロピレンオキサイド、ジブチル錫ジラウレート、チタン酸テトラブチル、オクタン酸亜鉛、ナフテン酸亜鉛、オクタン酸第一錫、塩化第二錫、塩化第二鉄、オクタン酸鉛、オレイン酸カリウム、２−エチルヘキサン酸コバルト、Ｎ，Ｎ−ジメチルシクロヘキシルアミン、Ｎ，Ｎ−ジメチルベンジルアミン、Ｎ−エチルモルホリン、１，４−ジアザビシクロ−２，２，２−オクタン、４−ジメチルアミノピリジン、オキシプロピル化トリエタノールアミン、β−ジエチルアミノエタノール、Ｎ，Ｎ，Ｎ’，Ｎ’−テトラキス（２−ヒドロキシ）エチレンジアミン等が挙げられ、樹脂類としては、キシレン樹脂、エポキシ樹脂、ウレタン樹脂等が挙げられ、発泡抑制剤としては、酸化カルシウム、酸化マグネシウム、酸化バリウム、水酸化ナトリウム、水酸化カリウム、水酸化リチウム、水酸化カルシウム、水酸化バリウム、水酸化マグネシウム、水酸化カドミウム、珪酸カルシウム、珪酸バリウム、珪酸ナトリウム、水酸化鉛、塩基性酢酸鉛、（ポリ）シロキサン、（ポリ）アルキルシロキサン、（ポリ）ジアルキルシロキサン等が挙げられ、希釈剤としては、高沸点芳香族炭化水素化合物、各種エポキシ樹脂用希釈剤、ジカルボン酸ジエステル、パラフィン系炭化水素化合物等が挙げられる。
【００２６】
本発明に係る硬化剤であるＢ原料のポリイソシアネート化合物とは、一般の分子中に平均１個より多くのイソシアネート基を有するポリイソシアネート化合物を指し、該ポリイソシアネート化合物は、１種類又は２種以上混合して使用できる。
【００２７】
上記ポリイソシアネート化合物としては、トリレンジイソシアネート、モノメリックジフェニルメタンジイソシアネート、ポリメリックジフェニルメタンジイソシアネート、ｐ−フェニレンジイソシアネート、キシリレンジイソシアネート、１，５−ナフチレンジイソシアネート、３，３’−ジメチルジフェニル−４，４’−ジイソシアネート、ジアニシジンジイソシアネート、テトラメチルキシリレンジイソシアネート、イソホロンジイソシアネート、ジシクロヘキシルメタン−４，４’−ジイソシアネート、トランス−１，４−シクロヘキシルジイソシアネート、ノルボルネンジイソシアネート、１，６−ヘキサメチレンジイソシアネート、２，２，４及び／又は（２，４，４）−トリメチルヘキサメチレンジイソシアネート、リシンジイソシアネート、トリフェニルメタントリイソシアネート、１−メチルベンゾール−２，４，６−トリイソシアネート、ジメチルトリフェニルメタンテトライソシアネート等が挙げられ、これらは、カルボジイミド変性、イソシアヌレート変性、ビウレット変性等の変性物の形で用いてもよく、各種ブロッキング剤によってブロックされたブロックイソシアネートの形で用いてもよく、また、エチレングリコール、ポリエチレングリコール、ポリプロピレングリコール、トリメチロールプロパン等の多価アルコール類とこれらのポリイソシアネート化合物との付加物等の末端にイソシアネート基を有する高分子量ポリイソシアネート（プレポリマー）を用いてもよい。
【００２８】
上記ポリイソシアネート化合物の使用量は、ポリオール樹脂組成物における水酸基１個当たりのポリイソシアネート化合物のイソシアネート基の個数で換算される。これについては、特に制限を受けずに用途により任意の量を使用することができるが、施工のために適切な硬化速度を与える範囲である１．０〜１０個が好ましい。
【００２９】
本発明に係る上記Ｃ原料の必須成分として用いられるセメントとは、水と混和して使用され、その後、存在する水を消費して起こる物理的又は化学的変化の結果として硬化あるいは凝結する無機構造材料を指す。これらのセメントとしては、例えば、ポルトランドセメント、高いアルミナ含量を特徴とする迅速硬化型セメント、珪酸二カルシウムとアルミノ亜鉄酸四カルシウムの含有率が高く、珪酸三カルシウムとアルミン酸三カルシウムの含有率が低いことを特徴とする低熱セメント、珪酸三カルシウムと珪酸二カルシウムの含有率が異常に高く、アルミン酸三カルシウムとアルミノ亜鉄酸四カルシウムの含有率が異常に低いことを特徴とする耐硫酸塩セメント、ポルトランドセメントクリンカーと顆粒状鉱滓との混合物であることを特徴とするポルトランドブラストファーネースセメント、ポルトランドセメントと、水和石灰、顆粒状鉱滓、粉砕石灰石、コロイド状粘土、珪藻土、もしくはその他のシリカ、ステアリン酸カルシウムとパラフィンの微粉状物の中から選ばれた１種又は２種以上のものとの混合物であることを特徴とするメーソンリーセメント、天然セメント、純粋な又は不純な形のカルシウムの酸化物であり、若干の粘土質材料を含んでおり、もしくは含んでいないことを特徴とする石灰セメント、石灰に５〜１０％の焼石膏を添加したことを特徴とするセレナイトセメント、火山灰、火山性珪藻土、軽石、石灰華、サントリン土もしくは顆粒状鉱滓と石灰モルタルとの混合物であることを特徴とする火山灰混合セメント、硫酸カルシウムの水和によるもので、焼石膏、キーンスセメント及び石膏プラスターを含有していることを特徴とする硫酸カルシウムセメントが挙げられる。
【００３０】
また、上記Ｃ原料には、必要に応じて、一般に使用される公知の顔料、充填材を用いてもよい。顔料としては、例えば、酸化鉄、三酸化二クロム、酸化チタン、酸化亜鉛、酸化鉛、レーキ顔料、群青、カーボンブラック等が挙げられ、充填材としては、例えば、砂、粘土含量の少ない砂利、硝子の粉砕物等の珪質充填材；ポリスチレンフォーム及びポリウレタンフォーム等の発泡プラスチック充填材；ナイロンポリマー、ポリ塩化ビニル、塩化ビニル／酢酸ビニルコポリマー、尿素／ホルムアルデヒドポリマー、フェノール／ホルムアルデヒドポリマー、メラミン／ホルムアルデヒドポリマー、アセタールポリマー及びコポリマー、アクリル酸ポリマー及びコポリマー、アクリロニトリル／ブタジエン／スチレンターポリマー、酢酸セルローズ、セルローズ酢酸酪酸エステル、ポリカーボネート、ポリエチレンテレフタレート、ポリスチレン、ポリウレタン、ポリエチレン並びにポリプロピレン等の熱可塑性又は熱硬化性のポリマー及びコポリマー等を射出成型やその他の方法で成形された物品をトリミングする際に出る粉砕物チップ、旋削屑、テープ、顆粒等の廃物樹脂充填材；硝子繊維、綿、羊毛、ポリアミド繊維、ポリエステル繊維、ポリアクリロニトリル繊維等の繊維性材料；鋸屑、木屑、軽石、ひる石、発電所のフライアッシュ、膨張粘土、発泡鉱滓、雲母、チョーク、滑石、カオリン粘土、バリタ、シリカ等が挙げられる。
【００３１】
また、本発明のポリオール樹脂組成物又はポリマーセメント硬化性組成物には、必要に応じて上記以外の成分を更に添加剤として使用することができる。該添加剤としては、帯電防止剤、耐光性付与剤、抗酸化剤、紫外線吸収剤等が挙げられる。
【００３２】
本発明のポリマーセメント硬化性組成物において、各成分の配合比については、特に制限を受けることなく任意の量を用いることができるが、施工の作業性と硬化後の物性が床仕上材用途に良好な性質を与える範囲が好ましく、具体的にはポリオール樹脂組成物１００質量部に対してセメント５０〜５０００質量部、水１０〜１０００質量部が好ましく、セメント１００〜２５００質量部、水２０〜５００質量部がより好ましい。
【００３３】
本発明の上記ポリマーセメント硬化性組成物において、その使用方法については特に制限されることはなく、一般に公知の方法を用いることができる。例えば、セメントミキサーや強制へらミキサー等で混合した後、こて塗り、注入、吹きつけ等の方法により使用される。
【００３４】
【実施例】
以下、製造例、実施例及び比較例をもって本発明を更に詳細に説明する。しかしながら、本発明は以下の製造例、実施例及び比較例によって何ら制限を受けるものではない。
【００３５】
〔製造例１〕
（ポリオール樹脂組成物Ｎｏ．１の製造）
系内を窒素置換した１リットルの反応用フラスコに上記化合物Ｎｏ．５のエポキシ化合物３３０ｇ、ひまし油脂肪酸を４４７ｇを仕込み、窒素気流下で１００℃まで加熱した。これにエチルトリフェニルホスホニウムブロミドをエポキシ化合物とひまし油脂肪酸の仕込量の和の０．０３質量％を加え、４時間反応させ、酸価０．８ｍｇＫＯＨ／ｇ、粘度１６０ｍＰ・ｓ（２５℃）のポリオール樹脂組成物１を得た。以下、同様の操作によりポリオール樹脂組成物を得た。原料のエポキシ化合物とポリオール樹脂組成物について記載する。
【００３６】
〔製造例２〕
（ポリオール樹脂組成物Ｎｏ．２の製造）
原料：エポキシ化合物Ｎｏ．７  ２７０ｇ
物性：酸価；０．５ｍｇＫＯＨ／ｇ、粘度；７５０ｍＰ・ｓ（２５℃）
【００３７】
〔製造例３〕
（ポリオール樹脂組成物Ｎｏ．３の製造）
原料：エポキシ化合物Ｎｏ．８  ２４５ｇ
物性：酸価；０．７ｍｇＫＯＨ／ｇ、粘度；２７００ｍＰ・ｓ（２５℃）
【００３８】
〔製造例４〕
（ポリオール樹脂組成物Ｎｏ．４の製造）
原料：エポキシ化合物Ｎｏ．１１  ４５０ｇ
物性：酸価；１．０ｍｇＫＯＨ／ｇ、粘度；４４０ｍＰ・ｓ（２５℃）
【００３９】
〔製造例５〕
（ポリオール樹脂組成物Ｎｏ．５の製造）
原料：エポキシ化合物Ｎｏ．１３  ５８９ｇ
物性：酸価；１．２ｍｇＫＯＨ／ｇ、粘度；２５０ｍＰ・ｓ（２５℃）
【００４０】
〔製造例６〕
（ポリオール樹脂組成物Ｎｏ．６の製造）
原料：エポキシ化合物Ｎｏ．１５  ３７５ｇ
物性：酸価；０．９ｍｇＫＯＨ／ｇ、粘度；５７０ｍＰ・ｓ（２５℃）
【００４１】
〔実施例〕
（１）Ａ原料の調製
表１に記載の配合により、上記製造例１〜６により製造されたポリオール樹脂組成物及びひまし油（比較１及び２）、乳化剤；ＹＰ−９０ＬＬ（ヤスハラケミカル社製、テルペンフェノールアルコキシレート系活性剤）、反応調整剤；Ｎ，Ｎ，Ｎ’，Ｎ’−テトラキス（２−ヒドロキシ）エチレンジアミン、艶出し用樹脂；ニカノールＹ−５０（三菱ガス化学社製、キシレン樹脂）をホモディスパーでゆっくり撹拌しながら水を４０質量部を徐々に添加した後、４０００ｒｐｍで１０分間撹拌してＡ原料を得た。
【００４２】
【表１】
0004363742.tif 000007
【００４３】
（２）ポリマーセメント硬化性組成物の製造
３００ｍｌの容器に下記表２のＡ原料を９質量部、表２記載のポリイソシアネートのＢ原料を、ポリイソシアネートＮＣＯ数／ポリオール樹脂組成物のＯＨ数が３．９になるように配合し、２０秒間スパチュラで混合した後、ポルトランドセメント１４質量部、４号ケイ砂３２質量部、６号ケイ砂３２質量部、顔料（三酸化二クロム）４質量部からなるＣ原料８２質量部を加え、６０秒間スパチュラで混合した。
【００４４】
【表２】
0004363742.tif 000008
【００４５】
（３）硬化試験
下記表３に示すポリマーセメント硬化性組成物をスレート板上に厚さ３ｍｍにこて塗りし、塗布物の発泡の有無の確認と流動性がなくなる時間（ゲル化時間）及び５時間後、２４時間後のショアＤ測定した。結果を表３に示す。
【００４６】
【表３】
0004363742.tif 000009
【００４７】
ポリマーセメント硬化組成物ＰＳ９〜１３及び比較ＰＳ２を直径３５ｍｍの円柱状のポリエチレンの型に注入し、２０℃、７日間放置して作成した厚さ６ｍｍの成型品について、以下の方法によって耐薬品評価を行った。
【００４８】
＜耐薬品評価１＞
１４日間浸漬し、質量変化率（％）の測定と表面状態の評価を行った。なお、表面状態については、白：表面白化、Ｂ：ブリスター（表面の細かいくぼみ）出現を表し、記載がないものは、変化がなかったものである。結果を表４に示す。
【００４９】
【表４】
0004363742.tif 000010
【００５０】
＜耐薬品評価１＞
２８日間浸漬し、圧縮強度の変化率（％）を測定した。結果を表５に示す。
【００５１】
【表５】
0004363742.tif 000011
【００５２】
【発明の効果】
本発明のポリオール樹脂組成物を用いたポリマーセメント硬化性組成物は、硬化速度が適切であり、かつ硬化物の物性、耐薬品性に優れ、硬質の床仕上に有用である。